-On connait l'importance dans les domaines maritimes de l'utilisation des peintures anti-fouling. -Ces peintures sont nécessaires pour protéger les ouvrages ou les coques de bateaux séjournant dans l'eau, contre l'action de la flore ou de la faune marines. -La flore est représentée par des algues ou plantes qui adhèrent aux surfaces immergées dans l'eau de mer ou dans les eaux fluviales contenant une végétation active. La faune est surtout représentée par des coquillages venant adhérer aux surfaces immergées. -L'agent efficace de protection fongicide est constitué par de l'oxyde de cuivre rouge CU2O, incorporé à l'état de pigment dans les peintures classiques a base de résines ou autres liants. -Avec des résines classiques, et grâce à l'action de l'eau l'attaque plus ou moins active détruit relativement vite la protection appliquée; Un agent de destruction non négligeable est constitué par l'action du soleil et de l'ozone sur les surfaces soumises à l'action du marnage. -En général, et suivant l'agressivité de l'eau, une peinture classique anti-fouling à base d'oxyde de cuivre est détériorée assez rapidement. -On a essayé de remplacer dans les peintures classiques l'oxyde de cuivre par des composés organo-métalliques à base de mercure et d'étain, composés très toxiques. -Si des résultats positifs ont été obtenus au stade du laboratoire, au stade pratique, il s'est avéré que rien ne pouvait remplacer l'oxyde de cuivre. -Le prix des composés organo-métalliques étant très élevé le prix des peintures anti-fouling est également très onéreux. -Or on a constaté que sur des peintures à base d'élastomères l'adhérence'des végétaux et des animaux est très faible. -La présente invention a pour objet la fabrication et l'utilisation de peintures à base d'élastomères, contenant de fortes quantités d'oxyde de cuivre CU20. Indépendamment de ce qui précède, faible adhérence de végétaux et coquillages sur des supports recouverts d'élastomères, l'oxyde de cuivre oue son rôle de protection fongicide toxique. -Le très gros inconYEniest des peintures à base d'élastomères courants, contenant de l'oxyde de cuivre, est la résistance à lial- tération de ces peintures. -Les sels de cuivre et de manganèse sont par excellence des poisons de la majorité des caoutchoucs. -Les élastomères classiques, comme les poly-isoprènes, les copolymères de butadiène-styrène, les polybutadiènes, ou chloroprènes sont dégradés et détruits très rapidement par des sels de cuivre ou de manganèse. Seuls supportent la présence des sels de cuivre ou de manganèse des élastomères dits "saturés", tels les butylcaoutchoucs, les polyéthylènes chloro-sulfonés, les polyéthylène-propylène-caoutchouc, etc, etc. La présente invention consiste donc à fabriquer et à utiliser des peintures anti-fouling constituées par des élastomères "saturés" contenant de fortes quantités d'oxyde de cuivre CU2O, mis en solution. A titre non limitatif de cette invention, il est donné ci-dessous une formule de peinture anti-fouling A / MELANGE fabriqué sur mélangeur à caoutchoue PolyEthylène chloro-sulfoné 100 Maléate tribasique de plomb 40 Oxyde de cuivre CU2O 150 Sulfate de baruym précipité 50 340 B / Toluène 300 Butanol 50 Résine acide 5 355 C / Toluène 10 Accélérateurs 3 13 -La partie A est mise en solution dans la partie B, et au moment de l'emploi, on incorpore la partie C. -On obtient alors une peinture anti-fouling filmogène qui s'applique soit à la brosse, soit au pistolet. REVENDICATIONS La présente invention a pour objet la fabrication et l'application d'une peinture nouvelle anti-fouling caractérisée par l'utilisation d'un élastomère "saturé", comprenant une forte proportion d'oxyde de cuivre et mis en solution. A titre non limitatif il est donné une formule un mode de fabrication et d'application de cette nouvelle peinture.